ТВЕРДООКСИДНЫЙ ТОПЛИВНЫЙ ЭЛЕМЕНТ С МЕТАЛЛИЧЕСКОЙ ОПОРОЙ

1. Способ формирования твердооксидного топливного элемента с металлической опорой, включающий:
a) нанесение на металлическую опорную пластину слоя необработанного (зеленого) анода, содержащего оксид никеля, оксид меди и оксид церия, легированный редкоземельным элементом;
b) обжиг слоя зеленого анода для формирования композитного материала, содержащего оксиды никеля и меди, а также оксид церия, легированный редкоземельным элементом;
c) обеспечение электролита и
d) обеспечение катода.
2. Способ по п. 1, включающий также стадию уплотнения слоя зеленого анода под давлением  от 100 до 300 МПа.
3. Способ по п. 1, в котором обжиг слоя зеленого анода осуществляют при температуре  от до 1100°С.
4. Способ по любому из п.п. 1-3, в котором оксид никеля, оксид меди и оксид церия, легированный редкоземельным элементом, измельчают в порошок с распределением d90 размеров частиц  от 0,1 до 4 мкм.
5. Способ по любому из п.п. 1-3, в котором оксид никеля, оксид меди и оксид церия, легированный редкоземельным элементом, наносят как печатную краску.
6. Способ по п. 5, в котором печатная краска содержит оксид меди в количестве от 5 до 50 вес. %.
7. Способ по п. 6, в котором нанесение слоя зеленого анода включает начальное нанесение печатной краски на металлическую опорную пластину и высушивание печатной краски для обеспечения напечатанного слоя толщиной  от 5 до 40 мкм.
8. Способ по любому из п.п. 1-3, 6 и 7, включающий также нагрев напечатанного слоя для удаления основы печатной краски, в результате чего остается слой зеленого анода, содержащий оксид никеля, оксид меди и оксид церия, легированный редкоземельным элементом.
9. Способ по любому из п.п. 1-3, 6 и 7, в котором стадию обеспечения электролита осуществляют перед обжигом слоя зеленого анода, так чтобы выполнить одновременно обжиг слоя зеленого анода и электролита.
10. Твердооксидный топливный элемент с металлической опорой, содержащий анод, катод и электролит, причем анод содержит никель, медь и оксид церия, легированный редкоземельным элементом.
11. Топливный элемент по п. 10, в котором никель, медь и оксид церия, легированный редкоземельным элементом, спекают.
12. Топливный элемент по п. 10 или 11, в котором весовое соотношение оксида никеля и оксиду меди составляет от 20:1 до 4:1.
13. Топливный элемент по п. 10 или 11, в котором никель находится в форме, выбранной из металлического никеля, оксида никеля, сплава никеля с медью, никель-медного оксида и их сочетаний.
14. Топливный элемент по п. 10 или 11, в котором медь находится в форме, выбранной из металлической меди, оксида меди (II), оксида меди (I), сплава никеля с медью, никель-медного оксида и их сочетаний.
15. Топливный элемент по п. 10 или 11, содержащий:
i) опору из ферритной нержавеющей стали, имеющую пористый участок и зону без пор, окружающую пористый участок;
ii) биполярную пластину из ферритной нержавеющей стали, расположенную на одной стороне пористого участка опоры и прикрепленную с уплотнением к зоне без пор, окружающей пористый участок опоры;
iii) анод, содержащий слой анода, расположенный с другой стороны пористого участка опоры;
iv) электролит, содержащий слой электролита, расположенный поверх слоя анода; и
v) катод, содержащий слой катода, расположенный поверх слоя электролита,
причем анод содержит никель, медь и оксид церия, легированный редкоземельным элементом.
16. Топливный элемент по п. 10 или 11, в котором оксид церия, легированный редкоземельным элементом, содержит оксид церия, легированный гадолинием.
17. Батарея топливных элементов, содержащая два или более топливных элементов по любому из п.п. 10-16.
18. Применение топливного элемента по любому из п.п. 10-16 для генерирования электрической энергии.